ПОРИСТЫЕ МИКРОСФЕРЫ ОКСИДА МЕТАЛЛА

1. Способ получения пористых микросфер оксида металла, содержащих оксид металла, причем способ включает
образование жидкой дисперсии полимерных наночастиц и оксида металла;
образование жидких капель дисперсии;
сушку жидких капель с обеспечением полимерных матричных микросфер, содержащих полимерные наносферы и оксид металла; и
удаление полимерных наносфер из матричных микросфер с обеспечением пористых микросфер оксида металла,
где микросферы имеют
средний диаметр от около 0.5 мкм до около 100 мкм, среднюю пористость от около 0.10 до около 0.80 и средний диаметр пор от около 50 нм до около 999 нм.
2. Способ по п. 1, включающий образование жидкой дисперсии полимерных наночастиц и оксида металла, распылительную сушку жидкой дисперсии с обеспечением полимерных матричных микросфер и удаление полимерных наносфер из матричных микросфер.
3. Способ по п. 1, включающий образование жидких капель с помощью вибрирующего сопла.
4. Способ по п. 1, в котором жидкие капли представляют собой водные капли или масляные капли
5. Способ по п. 1, включающий обеспечение непрерывной фазы и смешивание жидкой дисперсии с непрерывной фазой с образованием эмульсии, содержащей диспергированные жидкие капли дисперсии, и сбор капель.
6. Способ по п. 5, включающий сушку капель с образованием полимерных матричных микросфер, содержащих полимерные наносферы и оксид металла, и удаление полимерных наносфер из матричных микросфер.
7. Способ по п. 6, в котором сушка капель включает микроволновое облучение, сушку в печи, сушку в вакууме, сушку в присутствии осушителя, или их комбинацию.
8. Способ по п. 5, в котором капли образуются в микрофлюидном устройстве.
9. Способ по любому из пп. 1-8, в котором мас./мас. соотношение полимерных наночастиц и оксида металла составляет от около 0.5/1 до около 10.0/1.
10. Способ по любому из пп. 1-8, в котором полимерные наночастицы имеют средний диаметр от около 50 нм до около 990 нм.
11. Способ по любому из пп. 1-8, в котором полимер выбран из группы, состоящей из поли(мет)акриловой кислоты, поли(мет)акрилатов, полистиролов, полиакриламидов, полиэтилена, полипропилена, полимолочной кислоты, полиакрилонитрила, их производных, их солей, их сополимеров и их комбинаций.
12. Способ по любому из пп. 1-8, в котором оксид металла выбран из группы, состоящей из оксида кремния, оксида титана, оксида алюминия, оксида циркония, оксида церия, оксидов железа, оксида цинка, оксида индия, оксида олова, оксида хрома и их комбинаций.
13. Способ по любому из пп. 1-8, в котором пористые микросферы являются монодисперсными.
14. Способ по любому из пп. 1-8, в котором пористые микросферы оксида металла представляют собой объемный образец микросфер.
15. Способ по любому из пп. 1-8, в котором удаление полимерных наносфер из матричных микросфер включает кальцинирование, пиролиз или удаление растворителя.
16. Способ по любому из пп. 1-8, в котором удаление полимерных наносфер включает кальцинирование матричных микросфер при температурах от около 350°С до около 700°С в течение периода времени от около 1 часа до около 8 часов.
17. Пористые микросферы, полученные согласно любому из пп. 1-8.
18. Объемный образец пористых микросфер, полученных согласно любому из пп. 1-8.
19. Пористые микросферы, содержащие оксид металла, где микросферы имеют
средний диаметр от около 1 мкм до около 75 мкм,
среднюю пористость от около 0.45 до около 0.65 и
средний диаметр пор от около 50 нм до около 800 нм.
20. Пористые микросферы по п. 19, где микросферы имеют средний диаметр от около 1 мкм до около 75 мкм.
21. Пористые микросферы по п. 19, где микросферы имеют средний диаметр пор от около 50 нм до около 800 нм.
22. Пористые микросферы по п. 19, где микросферы имеют среднюю пористость от около 0.45 до около 0.65.
23. Пористые микросферы по п. 19, где микросферы имеют
средний диаметр от около 4.5 мкм до около 9.9 мкм;
среднюю пористость от около 0.45 до около 0.65; и
средний диаметр пор от около 220 нм до около 300 нм.
24. Пористые микросферы по любому из пп. 19-23, содержащие от около 60.0 мас.% до около 99.9 мас.% оксида металла, на основе общей массы микросфер.
25. Пористые микросферы по любому из пп. 19-23, где оксид металла выбран из группы, состоящей из оксида кремния, оксида титана, оксида алюминия, оксида циркония, оксида церия, оксидов железа, оксида цинка, оксида индия, оксида олова, оксида хрома и их комбинаций.
26. Пористые микросферы по любому из пп. 19-23, содержащие от около 0.1 мас.% до около 40.0 мас.% одного или более светопоглотителей, на основе общей массы микросфер.
27. Пористые микросферы по любому из пп. 19-23, где объемный образец пористых микросфер проявляет цвет, наблюдаемый человеческим глазом.
28. Пористые микросферы по любому из пп. 19-23, где пористые микросферы являются монодисперсными.
29. Композиция, содержащая подложку и пористые микросферы по любому из пп. 19-23.
30. Композиция по п. 29, где композиция представляет собой водный состав, состав на основе масла, покрывающий состав, пищевой продукт, краску, пластмассу, косметический состав или материал для медицинского применения или применения для защиты.
31. Пористые микросферы, содержащие оксид металла, где объемный образец пористых микросфер проявляет цвет, наблюдаемый человеческим глазом.
32. Пористые микросферы по п. 31, где объемный образец пористых микросфер проявляет независимый от угла цвет, наблюдаемый человеческим глазом.
33. Пористые микросферы по п. 31, где объемный образец пористых микросфер проявляет зависимый от угла цвет, наблюдаемый человеческим глазом.
34. Композиция, содержащая подложку и пористые микросферы по любому из пп. 31-33.
35. Композиция по п. 34, где композиция представляет собой водный состав, состав на основе масла, покрывающий состав, пищевой продукт, краску, пластмассу, косметический состав или материал для медицинского применения или применения для защиты.